(57)【要約】【課題】  樹脂を含浸させた布で雨どいを改修し、雨どいの取り換えを不要にし、しかも改修された雨どいの内面の摩擦を大きくして滑りにくくする。【解決手段】  雨どいＲの内面を清掃して下地樹脂１を塗布し、下層布２に防水性で液体の下層樹脂３を含浸させて敷き、上層布４に防水性で液体の上層樹脂５を含浸させて下層布２の上に敷き、この上層布４の表面に表層樹脂６を塗布する。下層布２は、下層樹脂３が含浸されることによって強い強度が達成され雨どいＲへの密着性が高くなる。上層布４は、上層樹脂５が含浸されることによって表面の摩擦が大きくなる。下層布２と上層布４とでは、互いに性質が異なるにもかかわらず、上層樹脂５と下層樹脂３とが近似または同じであれば、上層布４と下層布２との密着性が向上し、改修された雨どいＲの強度及び封じ込め性が向上する。【選択図】図２
2011226092.tif 000002
【特許請求の範囲】
【請求項１】
水平面に対して凹んだ既設の雨どいの上に繊維製の下層布を敷くとともに、  この敷かれる下層布に、防水性で液体の下層樹脂を含浸させ、  この下層布に当該下層樹脂を当該下層布の下面の上記雨どいの表面に達するまで含浸させ、かつ、
上記下層布の上に繊維製の上層布を積層するとともに、  この積層された上層布に、防水性で液体の上層樹脂を含浸させ、  この上層布に当該上層樹脂を当該上層布の下面の上記下層布の表面に達するまで含浸させ、
上記下層樹脂を乾燥させ、上記下層布を硬化させて上記雨どいの強度が向上されるとともに、下層樹脂が含浸した下層布を上記雨どい内面に隙間なく接着させて雨どい表面を封じ込め、  さらに、上記上層樹脂の含浸によって上層布の表面を摩擦の大きい状態にさせ、この上層樹脂を乾燥させて、この摩擦の大きい状態を固定化し、しかも上記上層布を硬化させ強度が向上されるとともに、上層樹脂が含浸した上層布を上記下層布に一体化させることを特徴とする既設雨どいの改修方法。
【請求項２】
上記上層樹脂または下層樹脂は、凹んだ雨どいの傾斜に対して流動する前に硬化する、または当該傾斜部分で硬化までに流動による上層樹脂または下層樹脂の減少が１０％乃至３０％以内で済む、または上記凹んだ雨どいのうち傾斜の大きい部分には上層樹脂または下層樹脂が補充されることを特徴とする請求項１記載の既設雨どいの改修方法。
【請求項３】
上記下層布は、下層樹脂が含浸されることによって強い強度が達成され雨どいへの密着性が高くなるものであり、
上記上層布は、上層樹脂が含浸されることによって表面の摩擦が大きくなるものであり、
上層樹脂及び下層樹脂は近似したものまたは同じものであることを特徴とする請求項２記載の既設雨どいの改修方法。
【請求項４】
上記雨どいの長手方向に沿った両側には屋根または壁の端縁がはみ出していることを特徴とする請求項３記載の既設雨どいの改修方法。
【請求項５】
上記上層布は凹んだ雨どいのうち傾斜の大きい部分には接着されないことを特徴とする請求項４記載の既設雨どいの改修方法。
【請求項６】
上記下層布または上層布の繊維は平均直径４５〜１３５マイクロメートルの多数の独立気泡を有していて、布の比重が０．０３乃至０．０６であることを特徴とする請求項４または５記載の既設雨どいの改修方法。
【請求項７】
上記下層布が敷かれる前に、上記清掃された雨どいの表面に防水性の下地樹脂を塗布し、  この下地樹脂が乾燥する前に、この塗布された下地樹脂の上に上記下層布が敷かれることを特徴とする請求項６記載の既設雨どいの改修方法。
【請求項８】
上記上層樹脂が含浸された上層布の表面に、当該上層樹脂と混合しない耐候性の表層樹脂が塗布され、これにより上層樹脂及び／または下層樹脂が含浸した上層布及び／または下層布を保護して劣化または破損するのを防ぐことを特徴とする請求項７記載の既設雨どいの改修方法。
【請求項９】
上記下層樹脂及び上層樹脂が含浸された下層布及び上層布の雨どいに沿った長手方向の両側の端縁の一方は雨どいに連結され、他方は雨どいの上の屋根または壁に連結されていることを特徴とする請求項８記載の既設雨どいの改修方法。
【請求項１０】
上記請求項１、請求項２、請求項３、請求項４、請求項５、請求項６、請求項７、請求項８または請求項９の既設雨どいの改修方法によって改修された雨どいの改修構造。
【発明の詳細な説明】
【技術分野】
【０００１】
本発明は、既設雨どいの改修方法及び改修構造に関し、特に既に建造されて年月が経過して劣化した石綿（アスベスト、スレート）または金属などの雨どいの改修方法及び改修構造に関し、さらに石綿（アスベスト、スレート）または金属を封じ込めることも可能なものに関する。
【背景技術】
【０００２】
建造物を取り壊して、新たに建造物を新築すると、膨大な建築廃材が出る。近年、このような建築廃材を出さないようにすることが、環境対策上強く求められている。また、雨どいだけを新たに建造しなおしても、やはり膨大な建築廃材が出る。また、新たな建造中は、当然のことながら当該建造物を使用することができず不便であった。
【０００３】
【特許文献１】特開平５−１７６８４４公報
【特許文献２】実用新案登録２５８１１２３号公報
【特許文献３】実開平４−２５６２８公報
【特許文献４】特開平６−４９３９１公報
【特許文献５】特開２００４−２５１１０２号公報
【特許文献６】特開２００５−１９４１６２号公報
【特許文献７】特開２００６−９３８１号公報
【発明の開示】
【発明が解決しようとする課題】
【０００４】
本発明の目的は、このような建築廃材が出ず、改修中も当該建造物を使用することができるようにすることにある。
【課題を解決するための手段】
【０００５】
上記目的を達成するために、本発明は、水平面に対して凹んだ既設の雨どいの上に繊維製の下層布を敷くとともに、  この敷かれる下層布に、防水性で液体の下層樹脂を含浸させ、  この下層布に当該下層樹脂を当該下層布の下面の上記雨どいの表面に達するまで含浸させ、かつ、  上記下層布の上に繊維製の上層布を積層するとともに、  この積層された上層布に、防水性で液体の上層樹脂を含浸させ、  この上層布に当該上層樹脂を当該上層布の下面の上記下層布の表面に達するまで含浸させ、  上記下層樹脂を乾燥させ、上記下層布を硬化させて上記雨どいの強度が向上されるとともに、下層樹脂が含浸した下層布を上記雨どい内面に隙間なく接着させて雨どい表面を封じ込め、  さらに、上記上層樹脂の含浸によって上層布の表面を摩擦の大きい状態にさせ、この上層樹脂を乾燥させて、この摩擦の大きい状態を固定化し、しかも上記上層布を硬化させ強度が向上されるとともに、上層樹脂が含浸した上層布を上記下層布に一体化させる。
【発明の効果】
【０００６】
これにより、既設の雨どいをそのまま使って、当該雨どいの防水性及び強度を向上させることができ、建築廃材も出ず、既設の雨どいを除去しないから、雨どい改修中も当該建造物を使用することができるし、石綿（アスベスト、スレート）を封じ込めることもできる。
【発明を実施するための最良の形態】
【０００７】
上層樹脂５または下層樹脂３をできるだけ少なくするため、これらの上層樹脂５または下層樹脂３の含浸量の少ない下層布２及び上層布４を用いた。この下層布２または上層布４は、内部に独立気泡１４を有していて、これらの上層樹脂５または下層樹脂３の含浸量が少なくなる。下層布２または上層布４は、発泡ウレタンのようにクッション性を有するものではない。発泡ウレタン内の気泡は独立性のものではないため、上層樹脂５または下層樹脂３が簡単に浸透する。
【０００８】
（１）雨どいＲの構造
図１は雨どいＲ、屋根Ｌ、壁Ｗを示す。改修される雨どいＲとしては、材質はスレート、石綿（アスベスト）、石綿スレート、トタン板、ブリキ板、重金属、金属、瓦、焼き物、塩化ビニル、プラスチック、セラミックなどである。
【０００９】
雨どいＲは水平面に対して傾斜しており、形状は断面が「Ｕ字状」「Ｖ字状」「Ｗ字状」「Ｌ字状」「Ｎ字状」「Ｍ字状」「横Ｅ字状」「横Ｃ字状」「横Ｚ字状」「横コ字状」「横半円状」「横半楕円状」など、種々のものがある。本発明は金属またはスレート雨どいＲの改修に最適である。
【００１０】
上記雨どいＲは工場の断面「Ｎ字状」の屋根Ｌ、壁Ｗの間に設けられている。屋根Ｌは、雨どいＲの長手方向に沿った上記端縁と反対側の端縁から斜めに上昇し、この屋根ＬＷの下縁は、雨どいＲの長手方向に沿った端縁から、雨どいＲの内側にややはみだしている。
【００１１】
また、壁Ｗは雨どいＲの長手方向に沿った端縁からほぼ垂直に起立し、この壁Ｗの下縁は、雨どいＲの長手方向に沿った端縁から、雨どいＲの内側にややはみだしている。この壁Ｗには場合によって採光用の窓が設けられている。雨どいＲの幅は、１０ｃｍ〜３００ｃｍ、例えば５０ｃｍ〜２００ｃｍ、望ましくは８０ｃｍ〜１００ｃｍほどである。
【００１２】
図１の例では、雨どいＲは、トタン板などの金属、重金属、塩化ビニルまたは石綿（アスベスト、スレート）からなっており、断面はほぼ「Ｕ字状」となっており、ほぼ水平方向に配置され、水流方向に沿ってやや傾斜している。しかし、雨どいＲは、斜め、垂直に配置されても良いし、断面が円形環状、楕円環状、角筒状、多角形筒状、半角筒状、半多角形状などでもい。
【００１３】
上記雨どいＲの内面は、水平底面Ｒ１と斜め傾斜面Ｒ２と垂直傾斜面Ｒ３とからなっている。水平底面Ｒ１は雨どいＲの中央のほぼ水平の底面であり、斜め傾斜面Ｒ２は、この水平底面Ｒ１の両側のほぼ４５度に傾斜している傾斜面であり、垂直傾斜面Ｒ３は、この斜め傾斜面Ｒ２のさらに外側のほぼ垂直の傾斜面である。
【００１４】
（２）雨どいＲの改修方法
【００１５】
雨どいを改修する方法は以下の工程からなる。
（工程Ａ）屋根Ｌまたは壁Ｗ若しくは鉄骨等で支えられた雨どいＲの表面を清掃する。場合によって屋根Ｌまたは壁Ｗの表面も清掃する。
（工程Ｂ）この清掃された雨どいＲ、場合によって屋根Ｌ及び壁Ｗの表面の上に、下層布２及び上層布５に含浸可能な防水性で液体の下地樹脂１（プライマー）を塗布する。
【００１６】
（工程Ｃ）この下地樹脂１が塗布された雨どいＲの表面に下層布２を敷く。
（工程Ｄ）この下層布２の上に、下層布２及び上層布４に含浸可能な防水性で液体の下層樹脂３を塗布して含浸させる。
【００１７】
（工程Ｅ）この下層樹脂３が塗布含浸された下層布２の上に上層布４を敷く。
（工程Ｆ）この上層布４の上に、下層布２及び上層布４に含浸可能な防水性で液体の上層樹脂５を塗布して含浸させる。
（工程Ｇ）この上層樹脂５が含浸された上層布４の表面に耐候性の表層樹脂６（トップコート）を塗布する。
【００１８】
なお、上記（工程Ａ）の雨どいＲの表面の清掃は省略可能である。また、下層布２は下層樹脂３が貯められたタンク内に浸されながら引き出され、下層樹脂３が含浸された下層布２が雨どいＲ、屋根Ｌ、壁Ｗなどに敷かれて、下層布２の敷設と下層布２への下層樹脂３の含浸が同時に並行して行われても良い。
【００１９】
さらに、上層布４は上層樹脂５が貯められたタンク内に浸されながら引き出され、上層樹脂５が含浸された上層布４が雨どいＲ、屋根Ｌ、壁Ｗなどに敷かれて、上層布４の敷設と上層布４への上層樹脂５の含浸が同時に並行して行われても良い。また、下地樹脂１及び表層樹脂６並びにその含浸・塗布は省略されてもよい。
【００２０】
上記（工程Ａ）における雨どいＲを支えるものは、屋根Ｌ、壁Ｗ、鉄骨のほか、鉄筋コンクリート、建築用ブロックなどでもよく、構造は対か耐火構造または準耐火構造でもよい。雨どいＲの清掃は、箒掃き、水洗い、洗剤を使った洗浄、ジェット水流、洗浄機、たわしまたは電動ブラシなどを使った洗浄、ドライアイスの粒子を雨どいＲの表面にぶつけて、雨どい表面の汚れを剥がすドライアイスブラストの洗浄などのいずれでも良いし、これらの組み合わせでもよい。
【００２１】
この清掃では乾燥工程も含まれ、この乾燥は、自然乾燥、天日、ヒ−ター、扇風機、送風機などのいずれでもよいし、これらの組み合わせでもよい。なお、水を使わない清掃では、この乾燥工程は不要であって、上記たわしまたは電動ブラシで水を使わない場合、箒掃き、ドライアイスブラストでは乾燥工程は不要である。
【００２２】
上記清掃は、省略可能である。この場合、雨どいＲの表面のごみや雨どいＲの素材の剥離物は除去されず、下地樹脂１、下層樹脂３または上層樹脂５で封じ込められる。これにより、雨どいＲの表面のごみや雨どいＲの素材の剥離物の飛散を防止できる。
【００２３】
この雨どいＲの素材が石綿、石綿スレート、重金属、塩化ビニル系樹脂など、場合によって有害な素材からなるときは、このような剥離物の飛散を防止できて、人間の健康及び環境に悪影響を与えることがない。
【００２４】
実験によれば、このような清掃を行わない場合、清掃を行った場合に比べて、上記工程によって改修された既設雨どいの強度の低下は無いまたは数％の低下にとどまり、強度上問題はなかった。このように清掃を行わなければ、上記工程によって有害な石綿の封じ込めが可能となり、本件発明を石綿封じ込め方法及び当該石綿封じ込め方法によって封じ込められた封じ込め構造としてとらえることもできる。
【００２５】
上記（工程Ｃ）の下層布２は、上記（工程Ｂ）の下地樹脂１が乾燥する前に敷かれ、この下層布２に下地樹脂１も含浸する。なお、下層布２は下地樹脂１が乾燥してから敷かれても良い。
【００２６】
この下地樹脂１は上記下層樹脂３または／及び上層樹脂５と同じであるが、異なっていてもよい。この下地樹脂１と下層樹脂３または／及び上層樹脂５は相互に浸透して混合する。例えば両者がともに水性または油性といった同じ性質であれば混合する。
【００２７】
なお、下地樹脂１と下層樹脂３と上層樹脂５とは、後述する上層樹脂５と表層樹脂６とのように、場合によって相互に浸透せず混合しなくてもよい。さらに、下層樹脂３または上層樹脂５のいずれか一方は塗布しないことも可能である。また、上層布４は下層樹脂３が乾燥する前に敷かれるが、乾燥してから敷かれてもよい。この場合の乾燥時間は数時間であって、完全に乾燥される。
【００２８】
上記（工程Ｂ）及び（工程Ｄ）の上層樹脂５の塗布量または／及び下層樹脂３の塗布量は、上層布４または下層布２の厚みと同じ、またはこの厚み未満もしくはこの厚みの数分の１となる量、またはこの厚みを越えるもしくはこの厚みの数倍となる量だけ塗布される。
【００２９】
下層布２または／及び上層布４に十分にまたはある程度染み渡って十分にまたはある程度含浸される量だけ、上層樹脂５または下層樹脂３及び上層樹脂５が塗布される。上層樹脂５または下層樹脂３及び上層樹脂５の塗布体積は、後述するように下層布２または／及び上層布４の体積に対して、同じ乃至同じ未満になる。
【００３０】
上記（工程Ｄ）の上層樹脂５は、上層布４及び下層布２の下面の上記雨どいＲの表面に達するまで含浸される。この上層樹脂５が乾燥すると、上記下層布２及び上層布４が硬化されて改修雨どいＲの強度が向上される。さらに、下層樹脂３及び上層樹脂５によって上層布４が下層布２に接着され、さらに下層布２が上記雨どいＲに接着され、これによりさらに改修雨どいＲの強度が向上する。
【００３１】
上記表層樹脂６は、上記上層樹脂５または下層樹脂３とは混合しない。これは表層樹脂６が上層樹脂５または下層樹脂３とは材質が異なることによる。例えば一方が水性、他方が油性である。このほか、上層樹脂５と表層樹脂６とが同じ油性または同じ水性といった同じ性質または同じ材質であっても、上層樹脂５が乾燥した後に、表層樹脂６が塗布されれば両者は混合しない。なお表層樹脂６は塗布しないことも可能である。
【００３２】
（３）雨どいＲの改修構造
図２は、上述の雨どいＲの改修方法によって改修された雨どいＲの改修構造も示す。この改修構造体１０は、上述の下地樹脂１、下層樹脂３を含浸した下層布２、上層樹脂５を含浸した上層布４、表層樹脂６が一体不可分に積層された積層体である。
【００３３】
雨どいＲは上述のように、工場の断面「Ｎ字状」の屋根Ｌ、壁Ｗの間に設けられている。上記屋根ＬＷの下縁は、雨どいＲの長手方向に沿った端縁から、雨どいＲの内側にややはみだしている。また壁Ｗの下縁は、雨どいＲの長手方向に沿った端縁から、雨どいＲの内側にややはみだしている。
【００３４】
この雨どいＲ内には、この雨どいＲの寸法に合わせて切断された上記下層布２及び上層布４が上記改修方法によって収納される。この場合、雨どいＲに応じた型などを使って、雨どいＲの形に予め切断された下層布２及び上層布４が収納される。
【００３５】
この収納された下層布２及び上層布４の両端縁は、上記傾斜した屋根板Ｌまたは壁Ｗの端縁／末端／終端よりさらに奥の、屋根板Ｌまたは壁Ｗの裏面／下面に、接着されて固定される。この場合、下層布２及び上層布４と雨どいＲとの隙間は、ぴったりと隙間が無くなるように調整されてもよい。しかし、場合によって隙間があってもよい。
【００３６】
なお、図２では、屋根Ｌ及び壁Ｗの表面にも下層布２が、上記改修方法によって接着固定されている。この屋根Ｌ及び壁Ｗにつき、上層樹脂５が含浸された上層布４も積層されてもよいし、下地樹脂１及び表層樹脂６並びにその含浸・塗布は省略されてもよいし、下層樹脂３が含浸した下層布２が設けられてなくてもよい。この接着（一体化）は、下地樹脂１、下層樹脂３、上層樹脂５または表層樹脂６によって達成される。
【００３７】
このような屋根Ｌ及び壁Ｗに接着固定された下層布２及び上層布４の端縁／末端／終端は折り曲げられて折り曲げ部８が形成され、さらに屋根Ｌ及び壁Ｗの下で蛇腹状に断面ジグザグ状にされて凹凸部７が形成されている。これにより、屋根Ｌ、壁Ｗ、雨どいＲの膨張または収縮を吸収して、下層布２及び上層布４と屋根Ｌ、壁Ｗ、雨どいＲとの間に隙間ができないようにできる。
【００３８】
また、屋根Ｌ及び壁Ｗの端縁／末端／終端が折り曲げられているので、屋根Ｌ及び壁Ｗの端縁等において、屋根Ｌ及び壁Ｗと下層布２及び上層布４との間が剥がれて、隙間からゴミ、雨水等の異物が入らず、この剥がれによって、屋根Ｌ及び壁Ｗの端縁等から金属、重金属、塩化ビニルまたは石綿（アスベスト、スレート）が飛散するのが防止される。
【００３９】
これら屋根Ｌ及び壁Ｗの端縁と雨どいＲの両端縁との間は、もともと離間され隙間ができている。これは、屋根Ｌ、壁Ｗ、雨どいＲが熱によって膨張／収縮するため、これら屋根Ｌ、壁Ｗ、雨どいＲが変形しないようにするためである。上記凹凸部７によって、このような隙間から、屋根Ｌ、壁Ｗ、雨どいＲの金属、重金属、塩化ビニルまたは石綿（アスベスト、スレート）が飛散するのが防止される。
【００４０】
（４）下地樹脂１、下層樹脂３及び上層樹脂５の材質
上記下地樹脂１（プライマー）、下層樹脂３及び上層樹脂５（下地樹脂１も含む。以下同じ）の材質は、熱硬化性若しくは熱可塑性であり、または無発泡性または発泡性であり、防水性である。例えば、不飽和ポリエステル樹脂、飽和ポリエステル樹脂、スチレン系樹脂、非スチレンケイ樹脂、不飽和／飽和アクリル樹脂、アルキド樹脂、フェノール樹脂、エポキシ樹脂、メラミン樹脂、尿素樹脂、ポリウレタンなどのほか、ポリエチレン、ポリ塩化ビニル、ポリスチレン、ポリプロピレン、メタクリル樹脂、ポリカーボネード、ポリアミド、ポリアセタール、フッ素樹脂、これらの混合物などであるが、ナイロン樹脂、エポキシ樹脂、ポリエステル樹脂が望ましく、不飽和ポリエステル樹脂がより望ましい。
【００４１】
これらの下地樹脂１、下層樹脂３及び上層樹脂５は、常温で液体、ゾル状またはゲル状であり、下層布２及び上層布４に十分に含浸できるものが選ばれる。下層布２及び上層布４に対する上層樹脂５（または／及び下層樹脂３）の含浸量／塗布量は下層布２及び上層布４の体積の１５％〜５００％、望ましく２５％〜２５０％、より望ましくは３５％〜１００％（同じ体積）、さらに望ましくは４５％〜７５％、またさらに望ましくは５０％〜６０％、例えば５５％であり、下層布２及び上層布４の体積より少ないまたは越える量の下地樹脂１、上層樹脂５または／及び下層樹脂３が塗布されて含浸される。
【００４２】
この含浸によって下層布２及び上層布４を内蔵した上層樹脂５（または／及び下層樹脂３、下地樹脂１）が強固になり雨どいＲの強度を高めることができる。上層布４または／及び場合によって下層布２には後述する独立気泡１４があるので、上層樹脂５（または／及び下層樹脂３、下地樹脂１）の含浸量／塗布量が少なくて済む。
【００４３】
上層樹脂５（または／及び下層樹脂３、下地樹脂１）の含浸量／塗布量が下層布２及び上層布４の体積より少なくても、上層布４または／及び場合によって下層布２の独立気泡１４によって、上層樹脂５（または／及び下層樹脂３、下地樹脂１）を下層布２及び上層布４の体積と同等または同等以上ぐらいに含浸させたのと同じ状態にすることができ、上層樹脂５（または／及び下層樹脂３、下地樹脂１）の塗布体積は下層布２及び上層布４の体積より少なくて済む。むろん、上層樹脂５（または／及び下層樹脂３、下地樹脂１）の塗布体積は下層布２及び上層布４の体積より多くてもよい。
【００４４】
この下地樹脂１、下層樹脂３及び上層樹脂５の塗布及び含浸量は、密度（＝比重）１．００〜１．２０ｇ／ｍｌにおいて、下層布２及び上層布４の厚さ１ｍｍ（ミリメートル）当たり、及び１m2（平方メートル）当たり、０．３〜４．０kg（キログラム）、望ましくは１．０〜３．０kg、より望ましくは１．１５〜２．３kg、さらに望ましくは１．５〜２．０kgである。この含浸によって下層布２及び上層布４を内蔵した上層樹脂５（または／及び下層樹脂３、下地樹脂１）が強固になり雨どいＲの強度を高めることができる。
【００４５】
下地樹脂１、下層樹脂３及び上層樹脂５は油性または水性であるが、油性の方が防水性がよい。また、たとえ、水性であっても、上記表層樹脂６が油性で有れば改修雨どいの防水性は達成される。この下地樹脂１、下層樹脂３及び上層樹脂５には場合によって硬化剤、着色料が添加される。
【００４６】
下層樹脂３及び上層樹脂５の具体的製品としては、いずれもユピカ４３００ＰＴ（ラース１０００）、ユピカ８６８０ＡＰＴ（ラース２０００）（日本ユピカ株式会社製品）がよく同じものがよい。しかし、同じものでなくても、上記粘度、密度、ゲルタイムなどの性質において、近似しているものでもよい。しかし、場合によって、下層樹脂３と上層樹脂５とは、全く性質が異なるものでもよい。下地樹脂１の具体的商品としては、ネオポール８３５５（日本ユピカ株式会社製品）がよい。下地樹脂１も下層樹脂３及び上層樹脂５に近似しているが、同じものでもよいし、全く性質が異なるものでもよい。
【００４７】
また、下地樹脂１、下層樹脂３及び上層樹脂５の密度（＝比重）は１．００〜１．２０ｇ／ｍｌ、望ましくは１．０８〜１．１４ｇ／ｍｌ、より望ましくは１．１０〜１．１２であり、粘度は１．０〜９．０ｄＰａ・Ｓ、望ましくは１．５〜６．０ｄＰａ・Ｓ、より望ましくは２．０〜４．５ｄＰａ・Ｓであり、揺変度は１．０〜４．０、望ましくは１．５〜３．０であり、酸価は１０〜２５ｍｇＫＯＨ／ｇ、望ましくは１２〜２０ｍｇＫＯＨ／ｇであり、固まるまでの時間であるゲルタイムは５〜７５分、望ましくは９〜５０分、より望ましくは１５〜３０分である。
【００４８】
エアーガンを用いて塗布する場合の下地樹脂１、下層樹脂３及び上層樹脂５の粘度は６〜２７ポイズ、望ましくは９〜１８ポイズ、より望ましくは１２〜１５ポイズであり、揺変度は３．０〜９．０であり、望ましくは４．０〜７．５であり、より望ましくは４．５〜６．０であり、固まるまでの時間であるゲルタイムは７．５〜４５分、望ましくは１０〜３０分、より望ましくは１５〜２５分である。
【００４９】
刷毛塗りまたはローラ塗りによって塗布する場合の下地樹脂１、下層樹脂３及び上層樹脂５の粘度は１２〜３６ポイズ、望ましくは１８〜２７ポイズ、より望ましくは２１〜２４ポイズであり、揺変度は３．５〜７．５であり、望ましくは４．５〜６．５であり、より望ましくは５．０〜６．０であり、固まるまでの時間であるゲルタイムは７．５〜４５分、望ましくは１０〜３０分、より望ましくは１５〜２５分である。
【００５０】
下地樹脂１、下層樹脂３及び上層樹脂５の発泡性または無発泡性の樹脂組成液を、下層布２及び上層布４に塗布して含浸させるには、刷毛またはによる塗布、スプレーによる吹き付けのほか、通常公知のサチュレータ、コータなどの方法が適用される。下層樹脂３の塗布・含浸によって、雨どいＲ表面への下層布２及び上層布４の接着性／付着性／密封性を向上させ、雨どいＲの封じ込め性を向上させることができる。
【００５１】
上層樹脂５の塗布には上記ローラ塗りがよい。なぜなら、ローラが上層樹脂５の表面を転動するとき、上層樹脂５の粘着性によって、上層布４の表面の繊維をローラが引き上げて、毛羽立ちが行われ、上層布４の表面を滑りにくくできるからである。
【００５２】
下地樹脂１、上層樹脂５または／及び下層樹脂３は同じ成分同じ材質であるので、下地樹脂１、上層樹脂５または／及び下層樹脂３の相互浸透性／相互親和性が向上し、下地樹脂１、上層樹脂５または／及び下層樹脂３の間に不整合面が生じず、下地樹脂１、上層樹脂５または／及び下層樹脂３の強度を向上させることができ、雨どいＲ表面への下層布２及び上層布４の接着性／付着性／密封性を向上させ、雨どいＲの封じ込め性を向上させることができる。
【００５３】
このような下地樹脂１、下層樹脂３及び上層樹脂５は、凹んだ雨どいＲの内面の傾斜に対して流動しない密度または粘度に選択される。上記の密度または粘度であれば、この流動しない状況は達成される。
【００５４】
また下層樹脂３及び上層樹脂５は、雨どいＲ内の傾斜面で流動する前に硬化する。または当該傾斜面部分で硬化までに流動による下層樹脂３及び上層樹脂５の減少が１０％乃至３０％以内で済む。例えば、傾斜角度が４５度で当該流動は１〜１０％、より望ましくは５％減で済み、傾斜角度が９０度で当該流動は１０〜３０％、より望ましくは２０％減で済む。この程度であれば、雨どいＲの改修に影響が無い程度の流動で済む。上記ゲルタイムであれば、この硬化または少ない流動は達成される。
【００５５】
このような下層樹脂３または上層樹脂５は、上記凹んだ雨どいＲのうち傾斜の大きい部分には、上記エアーガン、刷毛、ローラなどで補充される。これにより、上記傾斜に沿った流動による下層樹脂３及び上層樹脂５の減少を補うことができる。
【００５６】
以上のようにすれば、雨どいＲの内面の傾斜が種々変化する場合でも、上層布４または下層布２に含浸され塗布される上層樹脂５または下層樹脂３の厚さを雨どいＲの種々の傾斜にわたってほぼ均一にでき、改修された雨どいＲの強度・密封性・封じ込め性を、傾斜が変化する雨どいＲ全体にわたってほぼ均一にできる。
【００５７】
なお、上記雨どいＲのうち、底面の水平な部分には、下層布２及び上層布４を敷設するが、９０度の傾斜部分は、上層布４を省略または下層布２及び上層布４を省略してもよいし、４５度の傾斜部分は、上層布４を省略または下層布２及び上層布４を省略してもよい。
【００５８】
これにより、雨どいＲの傾斜部分への下層樹脂３及び上層樹脂５の補充は不要となり、また下層樹脂３及び上層樹脂５の密度・粘度を低くでき、ゲルタイムも長くできる。
【００５９】
（５）表層樹脂６の材質
上記表層樹脂６の材質は、熱硬化性若しくは熱可塑性であり、または無発泡性または発泡性であり、防水性である。例えば、不飽和ポリエステル樹脂、飽和ポリエステル樹脂、不飽和／飽和アクリル樹脂、アルキド樹脂、フェノール樹脂、エポキシ樹脂、メラミン樹脂、尿素樹脂、ポリウレタンなどのほか、ポリエチレン、ポリ塩化ビニル、ポリスチレン、ポリプロピレン、メタクリル樹脂、ポリカーボネード、ポリアミド、ポリアセタール、フッ素樹脂、これらの混合物などであるが、ナイロン樹脂、エポキシ樹脂、ポリエステル樹脂が望ましく、不飽和ポリエステル樹脂がより望ましい。また、オルソ系、イソフタル酸系、ビスフェノール系いずれでもよい。
【００６０】
これらの表層樹脂６は、常温で液体、ゾル状またはゲル状であり、油性または水性であるが、水性より油性の方が防水性に優れ、上記上層樹脂５（または／及び下層樹脂３）とは混合しない樹脂が選択される。表層樹脂６は、耐候性に優れ、長期にわたる直射日光、長期にわたる降雨／降雪／酸性雨、長期にわたる強風などに対する耐久性がよい。
【００６１】
表層樹脂６は耐候性がよいため、変色／防水性の低下／変質といった劣化が生じにくく、クラック／傷／汚れといった破損が生じにくく、上記上層樹脂５及び／または下層樹脂３が含浸した下層布２及び上層布４を長期にわたって保護し、上層樹脂５及び／または下層樹脂３が含浸した下層布２及び上層布４が劣化したり破損したりするのを防ぐ。
【００６２】
エアーガンを用いて塗布する場合の表層樹脂６の粘度は６〜２７ポイズ、望ましくは９〜１８ポイズ、より望ましくは１２〜１５ポイズであり、揺変度は３．０〜９．０であり、望ましくは４．０〜７．５であり、より望ましくは４．５〜６．０であり、固まるまでの時間であるゲルタイムは７．５〜４５分、望ましくは１０〜３０分、より望ましくは１５〜２５分である。この表層樹脂６は場合によって塗布しなくてもよい。
【００６３】
刷毛塗りまたはローラ塗りによって塗布する場合の表層樹脂６の粘度は１２〜３６ポイズ、望ましくは１８〜２７ポイズ、より望ましくは２１〜２４ポイズであり、揺変度は３．５〜７．５であり、望ましくは４．５〜６．５であり、より望ましくは５．０〜６．０であり、固まるまでの時間であるゲルタイムは７．５〜４５分、望ましくは１０〜３０分、より望ましくは１５〜２５分である。この表層樹脂６は場合によって塗布しなくてもよい。
【００６４】
下層布２及び上層布４に塗布／含浸させた上層樹脂５の表面に、表層樹脂６の発泡性または無発泡性の樹脂組成液を塗布及び含浸するには、刷毛またはローラによる塗布、スプレーによる吹き付けなどが行われる。この表層樹脂６には場合によって硬化剤、着色料が添加される。具体的製品としてはユピカＵＧ−５１０シリーズ、ユピカ４１８３、６００またはトップ８００（日本ユピカ株式会社製品）、ゲルコート（公進ケミカル株式会社製品）がよく、厚さは例えば０．１ｍｍ〜３．０ｍｍである。
【００６５】
上記上層樹脂５、下層樹脂３及び／または表層樹脂６の材質は、燃えにくい難燃性または不燃性である。特に表層樹脂６をこれら難燃性などにすると、上層樹脂５及び下層樹脂３を火災、その他の劣化または破損から守ることができる。
【００６６】
上記上層樹脂５及び下層樹脂３は例えば水性で、上記表層樹脂６は例えば油性でもよい。これにより、雨どいＲの表面を水洗いしたのち、乾燥を待たずに、又は乾燥工程を省略して、直ちに上層樹脂５または下層樹脂３を塗布できる。なお、上層樹脂５及び下層樹脂３は油性で、上記表層樹脂６は水性でもよい。
【００６７】
（６）上層布４の材質
上記上層布４は、織布または不織布の布またはマットであり、クッション性はない。この上層布４は、ポリエチレンテレフタレート製またはナイロン製などの合成樹脂製、玄武岩繊維、ガラス繊維、ホウ素繊維、炭化ケイ素繊維、アルミナ繊維、炭素繊維、アラミド繊維、鋼繊維などであり、上記不織布のフィラメント糸がポリエチレンテレフタレートまたはナイロンの合成樹脂で成形されたものである。
【００６８】
発泡スポンジ状のものは、上層樹脂５及び下層樹脂３を含浸させても、強度が弱いため避けられるが、場合によって使用可能である。このような上層布４の中に上層樹脂５（または／及び下層樹脂３）が十分に入り込み、上層布４を内蔵した上層樹脂５（または／及び下層樹脂３）が強固になり雨どいＲの強度を高めることができる。
【００６９】
フィラメント糸から成形された不織布のフィラメント糸およびその交絡部が上記不織布の内部空隙１５の一部を埋める熱可塑性樹脂または熱硬化性樹脂によって被覆され、上記内部空隙１５の残りが上記上層樹脂５または／及び下層樹脂３の含浸を可能にする樹脂含浸許容空隙１５を形成し、上記熱硬化性樹脂発泡体または上記熱可塑性樹脂発泡体の内包する気泡が熱可塑性樹脂皮膜または熱硬化性樹脂被膜で包まれた独立気泡であり、上記樹脂含浸許容隙が上層布４の体積全体の２０〜４０容量％を占め、かさ密度が０.０３〜０.０６g／cm3である。
【００７０】
図３において、１１は合成繊維のフィラメント糸、１２は上記フィラメント糸１１の交絡部、１３は上記フィラメント糸１およびその交絡部１２を被覆している熱可塑性樹脂発泡体または熱硬化性樹脂発泡体であり、該発泡体１３内には熱可塑性樹脂皮膜または熱硬化性樹脂被膜で包まれた多数の独立気泡１４を内包している。１５は上記発泡体１３の間に形成される空隙１５であり、この空隙１５内に二次加工時の熱硬化性樹脂溶液が含浸される。
【００７１】
この発明の不織布を構成するフィラメント糸としては、通常の合成繊維、例えばポリエステル系、ポリアミド系、ポリアクリル系、ポリ塩化ビニル系、ポリオレフイン系などの熱可塑性合成樹脂から成形されたフィラメント糸、ポリフェノール系フィラメント糸、および金属、カーボン、チタン、ガラス、玄武岩などから成形された無機質フィラメント糸であるが、特に好ましいのはポリエチレンテレフタレートおよびナイロンから成型されたフィラメント糸である。上記フィラメント糸の単繊維の太さは０.５〜１５デニール、好ましくは１〜５デニールである。
【００７２】
不織布はフィラメント糸をランダムに配列、重ね合わせ、必要に応じてニードルパチング、樹脂加工されたスパンボンド織物といわれるものである。不織布の厚みおよび目付重量は特に限定されないが、この発明を好適に達成するには厚み１〜６ｍｍ、目付重量５０〜１７０ｇ／ｍ2が好ましい。
【００７３】
不織布のフィラメント糸に被覆される熱硬化性樹脂または熱可塑性樹脂としては、ポリ酢酸ビニル・エチレン共重合体、ポリ酢酸ビニル・エチレン・アクリル三元共重合体、ポリアクリル酸エステル、ポリウレタン、メトキシ化ポリアミド、ポリエポキシド、不飽和ポリエステルなど、およびこれら樹脂の混合物が例示されるが、特にポリ酢酸ビニル・エチレン共重合体およびボリ酢酸ビニル・エチレン・アクリル三元共重合体は、二次加工時の樹脂含浸剤溶媒に対する浸透性および得られた下層布２及び上層布４の柔軟性が良いので好ましいものである。
【００７４】
上記ポリ酢酸ビニル・エチレン共重合体の共重合比は、酢酸ビニル／エチレン＝６０／４０〜８５／１５（モル比）で、分子量が比較的低いものが好ましく、共重合体から成形された単独被膜の物埋的性質が引張強度１０kg／cm3、伸度２２００％、ガラス転移点が零下１５℃程度のものが好適である。
【００７５】
上記熱可塑性樹脂発泡体または熱硬化性樹脂発泡体中に内包されている独立気泡１４は、後記する発泡性熱可塑性樹脂粒子の膨張により形成されるものであって、その平均直径は４５〜１３５マイクロが好ましく、平均直径が４５マイクロ未満であると上層布４の厚みが小さく、比重が大きくなり、かつ樹脂含浸許容隙率が低下し、軽量にして高剛性の強化プラスチックが得られず、これに反し平均直径が１３５マイクロを越えると独立気泡の破泡現象が生じ易く、圧縮弾性回復性が低下して好ましくない。
【００７６】
上記の独立気泡１４が増大して上層布４の比重が０.０３未満になると後記する樹脂含浸許容空隙１５が不足し、反対に独立気泡が減少して上層布４の比重が立０.０６を超えると上記の樹脂含浸許容空隙１５が過大になり、いずれもこの発明の目的に使用できない。
【００７７】
このような独立気泡１４の存在によって、上記上層樹脂５または下層樹脂３を節約できて、改修後の雨どいＲの重量を軽くすることができる。しかもこのように軽くしても上層樹脂５または下層樹脂３は、上層布４または下層布２の隙間の後述する空隙１５に浸透して、編目状になるので、強度はほとんど低下しない。
【００７８】
上記熱可塑性樹脂発泡体または熱硬化性樹脂発泡体には無機質中空球体を混在させることができる。この無機質中空球体としては、シラスパルーン、ガラスパルーン、ムライトとガラスの複合物などが例示され、そのうちシラスパルーンは二次加工時の寸法安定牲、強化プラスチックのねじ切り適性が良いので特に好適である。上記無機質中空球体の平均粒径は６０〜８０マイクロ、粒径範囲は１０〜２００マイクロが好ましい。
【００７９】
上層布４には、二次加工時に熱硬化性樹脂溶液または熱硬化性樹脂溶液が含浸される空隙１５を有しており、この空隙１５を樹脂含浸許容空隙と称す。この樹脂含浸許容空隙は、上記の熱硬化性樹脂発泡体の独立気泡１４、もしくは独立気泡１４が破泡して部分的に連通したものではなく、樹脂発泡体の間に三次元的に、かつ不織布表面に通ずるように形成された連通構造である。上層布４の全体積に対する樹脂含浸許容空隙の体積の百分比が樹脂含浸許容空隙率（以下空隙率と略称する）であり、下記の方法で測定算出される。
【００８０】
幅０.７cm、長さ４０cmの試料を、基準線（４０cc）まで水を入れたビユーレツトに、試料が水中に没するまで浸漬したときの基準線からの水面の増加量（ｎcc）を読み取り、１０秒間放置して試料内に水が含浸された状態で試料を取り出したときの基準線からの水面の減少量（mcc）を読み取り、次式空隙率（％）＝｛ｍ／（ｍ＋ｎ）｝×１００にて算出される。
【００８１】
上層布４の空隙率は２０〜４０％であり、空隙率が２０％未満であると、上層布４の風合いが硬くなり二次加工樹脂含浸量が低くなりすぎて、硬質発泡ポリウレタン、硬質ポリ塩化ビニル板などの非含浸タイプの挙動に近似し、強化ブラスチツクの曲げ弾性、曲げ強度、耐衝撃強度が低下して好ましくない。また空隙率が４０％を越えると、上層布４の圧縮弾性回復性が低下し、保管中に体積を減少し、また二次加工時の樹脂含浸量が多くなって重くなり不経済となる。
【００８２】
上記上層布４の空隙１５としては、パンチ加工によって、所定の大きさの穴を所定の面積比率で形成してもよい。例えば、直径０．５〜２ｍｍほどの穴を０．２５〜４ｃｍ2あたり１個ずつ、望ましくは直径０．７５〜１．５ｍｍほどの穴を０．５〜２ｃｍ2あたり１個ずつ、より望ましくは直径１ｍｍほどの穴を１ｃｍ2あたり１個ずつ形成してもよい。このような穴によって、上記下層樹脂３または／及び上層樹脂５が非常に浸透し易くなる。
【００８３】
この上層布４の製造法は以下の通りである。上記不織布に、上記熱硬化性街脂を含有した発泡性樹脂組成液を含浸した後、乾操して発泡と樹脂の架橋硬化とを同時に行なう。発泡性樹脂組成液は、上記の熱硬化性樹脂発泡性熱可塑性樹脂粒子、熱硬化性樹脂発泡性熱可塑性樹脂粒子、熱可塑性樹脂発泡性熱硬化性樹脂粒子または熱硬化性樹脂発泡性熱硬化性樹脂粒子、増粘剤およびPH調節剤（例えばアンモニア水）からなるエマルジョンである。
【００８４】
上記発泡性熱可塑性樹脂粒子等は、たとえばポリ塩化ビニリデン・アリロニトリル共重合体などの外皮物質にブタン、インプタンなどのガスを内包した粒状物質（例えば、松本油脂製薬株式会社製、商品名「ミクロパール」）であり、その他通常使用されている公知の発泡性粒状物質である。発泡性熱可塑性樹脂粒子の配合量は、例えばポリ酢酸ビニル・エチレン共重合体２５〜３５重量部に対して７５〜６５重量部が好ましい。
【００８５】
上記発泡性熱可塑性樹脂粒子等の配合量が７５重量部を越えると樹脂の脱落が起こり、成型作業適性が悪くなり、また６５重量部末満では空隙率が低下して好ましくない。なお発泡性樹脂組成液に前記の無機質中粒体を配合する場合は、その配合量は、ポリ酢酸ビニル・エチレン共重合体と発泡性熱可塑性樹脂粒子等との混合物１００重量部に対して２〜１５重量部が適当である。上記増粘剤はアクリル系その他公知のものが適当量配合される。
【００８６】
上記上層樹脂５または下層樹脂３の発泡性または無発泡性の樹脂組成液を下層布２及び上層布４に塗布して含浸させるには、刷毛またはローラによる塗布、スプレーによる吹き付けのほか、通常公知のサチュレータ、コータなどの方法が適用される。
【００８７】
上記組成液の含浸量は、下層布２及び上層布４の１００重量部に対して５０〜１１０重量部が適当であり、５０重量部未満であると目的とする厚みを維持することができず、かつ所定の空隙率の下層布２及び上層布４が得られず、また１１０重量部を越えると下層布２及び上層布４の風合いが硬くなり、二次加工時の熱硬化性樹脂液の含浸量が低下し、剛性が低下し、さらに経済的ではない。この空隙１５または穿孔された穴に上層樹脂５が十分に入り込み、下層布２及び上層布４を内蔵した上層樹脂５が強固になり雨どいＲの強度を高めることができる。
【００８８】
含浸量の調節は、発泡化性または無発泡性の樹脂組成液の樹脂濃度、粘度、ドグタリアランス、ロールコータ回転比、マングル絞り率などで行なわれる。所定の含浸量の下層布２及び上層布４を加熱するには、通常の大型送風機、温風送風機、蒸気乾燥機、赤外線ヒーター、その他公知の乾燥機を使用することができる。
【００８９】
上記の構造を有する下層布２及び上層布４は、通常その厚みが０．１〜２０ｍｍ、望ましくは０．２〜１０ｍｍ、より望ましくは０．５〜５ｍｍ、さらに望ましくは１〜３ｍｍ、目付重量が５〜９００ｇ／ｍ2、望ましくは１０〜４５０ｇ／ｍ2、より望ましくは２５〜２７０ｇ／ｍ2、さらに望ましくは５０〜１７０ｇ／ｍ2であるが、上記の範囲のものに限定されるものではない。この下層布２及び上層布４には、パンチ加工などによって穿孔加工を施してもよい。
【００９０】
この発明の下層布２及び上層布４は、軽量にして圧縮弾性回復性が良好であり、従来の二次加工法、例えばハンドレイアツプ法、スプレイアツプ法、インジエクシヨンモ一ルデイング法、インジエクシヨンバキユームモールデイング法、引抜成型法が容易に適用できる。
【００９１】
上記上層布４は、織布でもよく、織り方は平織り、綾織り、シュス織り、どのような織り方でもよい。しかし、上記上層樹脂５が含浸し易い材質でなくてはならない。十分に含浸しないと、上層樹脂５が含浸した上層布４に十分に強度が発揮されないからである。
【００９２】
上層布４の具体的製品としてはユピカマットの１０００〜５０００、Ｔシリーズ、ＭＣタイプ（日本ユピカ株式会社製品）がよく、厚さは例えば０．１ｍｍ〜１０．００ｍｍである。
【００９３】
この上層布４が不織布であれば、この不織布の裏面側を上面にしたほうがよい。なぜなら、不織布は表面より裏面の方が毛羽立って、滑りにくいからである。むろん、不織布の表面を上面にしてもよく、表面でも毛羽立っている。
【００９４】
（７）下層布２の材質
上記下層布２の材質は他に、合成樹脂製、アラミド繊維、炭素繊維、玄武岩繊維またはガラス繊維であり、クッション性はない。不織布または織布いずれでもよく、織り方は平織り、綾織り、シュス織り、どのような織り方でもよい。この下層布２としてはガラス繊維の布（ガラスマット）が望ましく、厚さは０．１ｍｍ〜２０．００ｍｍほどである。
【００９５】
この下層樹脂３が含浸した下層布２に上から圧力がかかると、この下層布２に引っ張り応力が働くが、下層樹脂３が含浸した下層布２は引っ張り応力に強いため、改修雨どいの強度が向上する。この引っ張り応力に強い素材としては、玄武岩繊維またはガラス繊維が適しており、織り方は平織りが適している。
【００９６】
この下層布２は、下層樹脂３が含浸する空隙１５または穿孔された穴を有しており、この空隙１５または穴は当該布の体積の２０〜４０％を占めている。厚みは０．２５〜２０ｍｍ、望ましくは０．５〜１０ｍｍ、より望ましくは０．７５〜６ｍｍ、さらに望ましくは１〜３ｍｍ、目付重量が１０〜９００ｇ／ｍ2、望ましくは２０〜４５０ｇ／ｍ2、より望ましくは３０〜２７０ｇ／ｍ2、さらに望ましくは４０〜１７０ｇ／ｍ2である。他の構造は上記下層布２及び上層布４と同じである。
【００９７】
この下層布２の引っ張り強さは、平織りのアラミド繊維及び炭素繊維で１５００〜１７００Ｎ（ニュートン）、平織りの玄武岩繊維で１４００〜１５４０Ｎ（ニュートン）、平織りのガラス繊維で７３０〜１３００Ｎ（ニュートン）であり、このときの伸び率はアラミド繊維及び炭素繊維で２．７〜３．０％、玄武岩繊維で２．２〜２．３％、ガラス繊維で１．３〜１．８％である。
【００９８】
下層樹脂３が含浸して下層樹脂３が乾燥硬化した下層布２は、雨どいＲの強度を向上させ、しかも上記雨どいＲ内面の全面に隙間なく接着されて、雨どいＲの表面が封じ込められる。上記下層布２の具体的商品としては、ガラスクロス＃４５０（ガラスマット）がよい。厚さは例えば、０．１ｍｍ〜２０．００ｍｍである。この下層布２は、上記上層布４と同じものであってもよい。
【００９９】
（８）下層布２と上層布４と下層樹脂３と上層樹脂５の相関関係
下層樹脂３が含浸した下層布２を上記雨どいＲ内面に隙間なく接着させて封じ込めるには、下層樹脂３の密度・粘度・ゲルタイムは上述のようにしなくはならず、これにより、下層樹脂３が含浸した下層布２の表面は比較的摩擦が少なくなる。これだと、改修後の雨どい・屋根の上滑りやすくなる。
【０１００】
摩擦を大きくするように、下層樹脂３の密度・粘度・ゲルタイムを変えると、雨どいＲの内面への接着力・封じ込め力が低下してしまう。このため、上層樹脂５が含浸した上層布４の表面は、摩擦の大きい状態にしなくてはならない。
【０１０１】
このため、上記下層布２とは異なる上述の上層布４が選定されることが望ましい。上述の独立気泡１４を有する合成繊維のフィラメント糸１１からなる布を下層布２に用いると、下層樹脂３が含浸した下層布２の表面は毛羽立ちが多くみられ、摩擦が大きくなる。
【０１０２】
また、上層布４に含浸する上層樹脂５の密度・粘度・ゲルタイムを変えて、上層樹脂５の密度・粘度・ゲルタイムを下層樹脂３の密度・粘度・ゲルタイムより大きくすると、下層樹脂３が含浸した下層布２の表面には細かい凹凸が形成され、摩擦が大きくなる。
【０１０３】
または下層樹脂３が含浸した下層布２の表面は毛羽立ちが多くみられ、摩擦が大きくなる。この上層樹脂５が乾燥されると、上層樹脂５の表面は摩擦の大きい状態のままで固定される。これにより、改修後の雨どいの表面が滑りにくくなる。
【０１０４】
また、上記上層樹脂５が乾燥すると、上記上層布４が硬化され強度が向上され、しかも上層樹脂が含浸した上層布４が上記下層布２に一体化されて、さらに強度が向上する。
【０１０５】
上記下層布２は、雨どいＲの内面の中の水平底面Ｒ１、斜め傾斜面Ｒ２及び垂直傾斜面Ｒ３の全てに敷設され、上層布４も水平底面Ｒ１、斜め傾斜面Ｒ２及び垂直傾斜面Ｒ３の全てに敷設される。
【０１０６】
しかし、上層布４は垂直傾斜面Ｒ３に敷設されなくてもよいし、斜め傾斜面Ｒ２及び垂直傾斜面Ｒ３に敷設されなくてもよい。このように、上層布４が凹んだ雨どいＲのうち傾斜の大きい部分には接着されないことも可能であり、これでも、改修された雨どいＲ内面が滑りにくくなる。
【０１０７】
このように、上記下層布２は、下層樹脂３が含浸されることによって強い強度が達成され雨どいＲへの密着性が高くなる。一方、上記上層布４は、上層樹脂５が含浸されることによって表面の摩擦が大きくなる。下層布２と上層布４とでは、互いに性質が異なる。それにもかかわらず、上層樹脂５と下層樹脂３とが上述のように近似または同じであれば、上層樹脂５と下層樹脂３との親和性が向上し、相互浸透が促進され、上層布４と下層布２との密着性・密封性・接着性が向上し、改修された雨どいＲの強度及び封じ込め性が向上する。
【０１０８】
（９）第二実施形態
図４は第二実施形態（第二実施例）を示す。改修構造体１０は、上述の下地樹脂１、下層樹脂３を含浸した下層布２、上層樹脂５を含浸した上層布４、表層樹脂６が一体不可分に積層された積層体である。
【０１０９】
上記壁Ｗの下の雨どいＲの斜め傾斜面Ｒ２は省略され、水平底面Ｒ１は直接垂直傾斜面Ｒ３に繋がっている。壁Ｗの下縁は雨どいＲ側に突出して、窓枠水切りＷｄが形成されている。この窓枠水切りＷｄは、断面「Ｌ字状」になっていて、雨水・ゴミ等の侵入を防いでいる。
【０１１０】
上記垂直傾斜面Ｒ３の上端内面には断面「Ｌ字状」の長尺状の水切り板（金属系）Ｗｃが固定されており、やはり雨水・ゴミ等の侵入を防いでいる。上記改修構造体１０の端縁つまり上縁は、この水切り板（金属系）Ｗｃの下縁に接合または接着されている。
【０１１１】
この接着または接合は、下地樹脂１、下層樹脂３、上層樹脂５または表層樹脂６によって達成される。これにより、雨どいＲの内面が完全に密封され封じ込められる。上記水切り板（金属系）Ｗｃと窓枠水切りＷｄとの間は隙間があり離間されている。これにより、壁Ｗ、雨どいＲが熱膨張・熱収縮で変化しても変形しない。
【０１１２】
上記屋根Ｌの下には、防水シートのルーフィングＬａが積層され、さらにその下には木毛板Ｌｂがさらに積層され、防水及び防塵がされている。この木毛板Ｌｂの先端下面には、断面「ほぼＬ字状」の長尺状の水切り板（金属系）Ｌｃが固定されており、雨水・ゴミ等の侵入を防いでいる。
【０１１３】
上記改修構造体１０のもう一つの端縁つまり上縁は、この水切り板（金属系）Ｌｃと隙間を保っている。これにより、屋根Ｌ、雨どいＲが熱膨張・熱収縮で変化しても変形しない。
【０１１４】
また、改修構造体１０の両側の端縁の内、片方は水切り板（金属系）Ｗｃに接合・接着されているが、片方は水切り板（金属系）Ｌｃに接合・接着されていない。このように、上記下層樹脂及び上層樹脂が含浸された下層布及び上層布の雨どいに沿った長手方向の両側の端縁の一方は雨どいに連結され、他方は雨どいの上の屋根または壁に連結されている。
【０１１５】
これにより、熱膨張・熱収縮において雨どいＲと改修構造体１０との膨張率が異なっても、この差を吸収して、雨どいＲと改修構造体１０との変形が防止される。なお、改修構造体１０の両側の端縁の内、片方は水切り板（金属系）Ｗｃに接合・接着されず、片方は水切り板（金属系）Ｌｃに接合・接着されていてもよい。
【０１１６】
上述の各実施形態（実施例）において、当該実施形態（実施例）で記載されていないことは、他の実施形態（実施例）の記載されている内容が参照及び引用される。本願明細書及び特許請求の範囲においては、上記複数の実施形態（実施例）にわたって、各部または一部を入れ替えた実施形態（実施例）も、上記各実施形態（実施例）として記載されているものである。
【０１１７】
（１０）本発明の改修雨どいの試験結果
本発明の雨どいの改修方法及び改修構造によって、改修された雨どいの強度は以下の様に強化された。この強度向上試験では、金属・スレートの雨どい材を用い、既設の雨どい材を幅方向に横断する方向にわたって圧力を加えて破壊までの加圧力を計測した。
【０１１８】
改修前のスレート雨どい材の破壊強度は４．６ＫＮ（キロニュートン）、４６９．３ｋｇｆであったものが、本発明の改修を施すことによって、８．６ＫＮ（キロニュートン）、８７７．５ｋｇｆ（キログラムフォース）と、２倍近い強度向上を達成でき、上層布５を省略しても、７．８ＫＮ（キロニュートン）、７９５．９ｋｇｆ（キログラムフォース）と、かなり高い強度向上を達成できた。
【０１１９】
また、上層樹脂５及び／または下層樹脂３が含浸した下層布２及び上層布４の、平坦な面に対する接着強度は、試験により以下の試験データが得られた。平面スレート雨どい材に対して、上層樹脂５及び／または下層樹脂３が含浸した下層布２及び上層布４を、本発明の既設雨どいの改修方法によって改修を行い、これを引き剥がすには、１５．３ｋｇｆ／ｃｍ2の力が必要であった。
【０１２０】
これは上層樹脂５及び／または下層樹脂３が含浸した下層布２及び上層布４がスレート雨どい面から剥がれたのではく、上層樹脂５及び／または下層樹脂３が含浸した下層布２及び上層布４にスレート雨どいが接着したままスレート雨どい材を破壊してまで、剥離が行われたのである。すなわち、上層樹脂５及び／または下層樹脂３が含浸した下層布２及び上層布４のスレート雨どい材に対する接着強度は、スレート雨どい材そのものの強度を大きく超えるほどのものであった。
【０１２１】
また、平面コンクリート材に対して、上層樹脂５及び／または下層樹脂３が含浸した下層布２及び上層布４を、本発明の雨どいの改修方法によって改修を行い、これを引き剥がすには、３２．０ｋｇｆ／ｃｍ2の力が必要であった。
【０１２２】
これも上層樹脂５及び／または下層樹脂３が含浸した下層布２及び上層布４がコンクリート平面から剥がれたのではなく、上層樹脂５及び／または下層樹脂３が含浸した下層布２及び上層布４にコンクリート平面が接着したままコンクリート材を破壊してまで、剥離が行われたのである。すなわち、上層樹脂５及び／または下層樹脂３が含浸した下層布２及び上層布４のコンクリート平面に対する接着強度は、コンクリート材そのものの強度を大きく超えるほどのものであった。
【０１２３】
以上のことから、本発明の雨どいの改修方法及び改修構造により、以下の顕著な効果を達成できる。下層布２及び上層布４の厚さが薄く、含浸させる上層樹脂５及び／または下層樹脂３の比重も水に近くて軽いため、さらには樹脂３、５だけでなく、この樹脂の中に軽い繊維製の下層布２及び上層布４を内蔵させているので、改修構造全体の重量は１．０〜１．６ｋｇ／ｍ2、平均で１．３ｋｇ／ｍ2という軽さであって、雨どいへの荷重負担が小さい。
【０１２４】
また、上層樹脂５及び／または下層樹脂３は早く硬化するので、改修工事を短期間で行うことができる。上述のように雨どいの強度向上及び雨どいへの接着強度が大きいため、耐久性にすぐれ、２０年以上、場合によって２５〜３０年以上の耐久性が得られ、改修の回数が少なくて済む。
【０１２５】
さらに、上層樹脂５及び／または下層樹脂３または表層樹脂６は、スレート雨どいなどの雨どいそのものの表面より滑りにくいため、工事中または点検中でも滑りにくく、作業中の滑り落ち防止の効果が高い。また、上層樹脂５及び／または下層樹脂３または表層樹脂６は、防水性であることと上記強度向上及び高い接着強度のため、水が浸入しにくく、雨漏りの改善にも効果が大きく、改修後も雨漏りが非常に発生しにくい。
【０１２６】
さらに、本発明の雨どいＲの改修構造は、下層布２及び上層布４の下面と上面とに上層樹脂５及び／または下層樹脂３、下地樹脂１または表層樹脂６という同じ樹脂素材が形成されている。
【０１２７】
したがって、本発明の雨どいＲの改修方法によって改修した後、何年か経過後、この改修雨どいＲの上にさらに同じ方法で雨どいＲを改修する場合にも、樹脂同志が混合接合され、接合面における親和性がよく、やはり強固に改修雨どいＲを上乗せすることができる。この場合、改修雨どいＲを上乗せする前に、改修雨どいＲの表面を清掃／洗浄するだけでよい。
【０１２８】
（１１）その他の実施の形態
本発明は、上記実施例に限定されず、種々変更可能である。例えば、雨どいＲは、屋根Ｌと壁Ｗとの間に設けられるほか、屋根Ｌまたは壁Ｗの端縁に設けられても良い。雨どいＲは直線状のほか湾曲していてもよいし、水平方向のほか、傾斜方向、垂直方向に延びていてもよいし、らせん状、ジグザグ状でもよいし、単数のほか複数でもよい。
【０１２９】
上記屋根Ｌの下縁または／及び上記壁Ｗの下縁は、雨どいＲの長手方向に沿った端縁から、雨どいＲの内側にややはみだしていなくてもよく、雨どいＲの長手方向に沿った端縁の真上に屋根Ｌの下縁または／及び上記壁Ｗの下縁が位置しても良い。
【０１３０】
本発明の雨どいの改修方法は、工場の雨どいＲのほか、アーケード、競技施設、スポーツ施設、ホール、公共施設といった建築物／施設の雨どいＲにも適用可能であるし、雨どい以外に屋根Ｌ、壁Ｗにも施すことが可能であり、アーケードの屋根・壁、ビルディングの屋上の床面、ドーム型屋根・壁・雨どい、プレハブ工法による住宅の屋根・壁・雨どい、木造家屋の屋根・壁・雨どい、鉄筋コンクリート建造物の屋根・壁・雨どい／屋上床面などといった建築物／施設の屋根・壁・雨どいのほか、建築物／施設の屋上床面、建築物／施設の天井／床の上面／下面／傾斜面、建築物／施設の垂直面／傾斜面の壁面、水平／垂直／傾斜の地中埋設／地上の土管／管／電柱／鉄柱／柱／塔／門／橋／道路／トンネルといった構造物の外表面／内表面などにも適用可能である。
【０１３１】
上記下層布２及び上層布４は予め二層に織られまたは積層されていてもよい。この場合でも、この積層布に下層樹脂３または上層樹脂５を含浸させて、雨どいＲを封じ込めて雨どいＲの強度を向上させ、上層布４の表面を摩擦の大きい状態にできる。これにより、雨どいＲの改修工程を短くできる。
【０１３２】
上記上層樹脂５が含浸された上層布４の表面には、下面がざらざらの粗面のシートが貼られ、上層樹脂５が乾燥した後、このシートが剥がされ、上層布４の表面が摩擦の大きい状態にされてもよい。
【０１３３】
壁Ｗなどの垂直面に下地樹脂１、下層樹脂３、上層樹脂５または表層樹脂６を塗布するときは、上から下に掛けて塗布していけばよく、下層布２及び上層布４を敷くとき下層布２及び上層布４を壁面に仮留めまたはピン留めすればよい。また水平面の下面に下地樹脂１、下層樹脂３、上層樹脂５または表層樹脂４を塗布するときは、スプレーガンなどで吹き付け、下層布２及び上層布４を敷くとき、薄い下層布２及び上層布４を選択し、下層樹脂３の接着性によって、下層布２及び上層布４を下面に付着させることができる。
【０１３４】
上記下層布２、上層布４の一部または全部は省略可能である。下地樹脂１、下層樹脂３、上層樹脂５、表層樹脂６の一部または全部は省略可能である。凹凸部７、折り曲げ部８の一部または全部は省略可能である。上記下層布２、上層布４は穴のあいた網でもよいし、帯状または糸状の繊維が絡み合ったものでもよい。
【０１３５】
下地樹脂１、下層樹脂３、上層樹脂５、表層樹脂６の中の二つ以上の含浸・塗布は、個別に行われず、まとめて実行されてもよい。折り曲げ部８、凹凸部７は省略されてもよい。雨どいＲ内面から壁Ｗ外面及び屋根Ｌ上面にわたって、下層樹脂３が含浸された下層布２が連続して敷き詰められていたが、連続せず分割され、凹凸部７で各分割された下層布２が接着剤などで接合されても良い。
【０１３６】
（１２）他の発明の効果
［１］水平面に対して凹んだ既設の雨どいの上に繊維製の下層布を敷くとともに、  この敷かれる下層布に、防水性で液体の下層樹脂を含浸させ、  この下層布に当該下層樹脂を当該下層布の下面の上記雨どいの表面に達するまで含浸させ、かつ、  上記下層布の上に繊維製の上層布を積層するとともに、  この積層された上層布に、防水性で液体の上層樹脂を含浸させ、  この上層布に当該上層樹脂を当該上層布の下面の上記下層布の表面に達するまで含浸させ、  上記下層樹脂を乾燥させ、上記下層布を硬化させて上記雨どいの強度が向上されるとともに、下層樹脂が含浸した下層布を上記雨どい内面に隙間なく接着させて雨どい表面を封じ込め、  さらに、上記上層樹脂の含浸によって上層布の表面を摩擦の大きい状態にさせ、この上層樹脂を乾燥させて、この摩擦の大きい状態を固定化し、しかも上記上層布を硬化させ強度が向上されるとともに、上層樹脂が含浸した上層布を上記下層布に一体化させることを特徴とする既設雨どいの改修方法。これにより、雨どいの防水性及び強度を向上させることができ、建築廃材も出ず、既設の雨どいを除去しないから、雨どい改修中も当該建造物を使用することができる。
【０１３７】
［２］上記上層樹脂または下層樹脂は、凹んだ雨どいの傾斜に対して流動する前に硬化する、または当該傾斜部分で硬化までに流動による上層樹脂または下層樹脂の減少が１０％乃至３０％以内で済む、または上記凹んだ雨どいのうち傾斜の大きい部分には上層樹脂または下層樹脂が補充されることを特徴とする請求項２記載の既設雨どいの改修方法。これにより、雨どいの内面の傾斜が種々変化する場合でも、上層樹脂または下層樹脂をほぼ均一に塗布できて、改修された雨どいの強度・密封性・封じ込め性を、傾斜が変化する雨どい全体にわたってほぼ均一にできる。
【０１３８】
［３］上記下層布は、下層樹脂が含浸されることによって強い強度が達成され雨どいへの密着性が高くなるものであり、  上記上層布は、上層樹脂が含浸されることによって表面の摩擦が大きくなるものであり、  上層樹脂及び下層樹脂は近似したものまたは同じものであることを特徴とする請求項２記載の既設雨どいの改修方法。これにより、下層布２と上層布４とでは、互いに性質が異なるにもかかわらず、上層樹脂と下層樹脂との親和性が向上し、相互浸透が促進され、上層布と下層布との密着性・密封性・接着性が向上し、改修された雨どいの強度及び封じ込め性が向上する。
【０１３９】
［４］上記雨どいの長手方向に沿った両側には屋根または壁の端縁がはみ出していることを特徴とする請求項３記載の既設雨どいの改修方法。このような構造の雨どいは雨どい自体の交換が非常に難しいが、雨どいを交換しないで、雨どいの防水性及び強度を向上させることができ、建築廃材も出ず、既設の雨どいを除去しないから、雨どい改修中も当該建造物を使用することができる。
【０１４０】
［５］上記上層布は凹んだ雨どいのうち傾斜の大きい部分には接着されないことを特徴とする請求項４記載の既設雨どいの改修方法。これにより、人や物が乗る可能性の低い傾斜の大きい個所の摩擦を大きくする必要がなくなり、上層布を節約できる。
【０１４１】
［６］上記下層布または上層布の繊維は平均直径４５〜１３５マイクロメートルの多数の独立気泡を有していて、布の比重が０．０３乃至０．０６であることを特徴とする請求項４または５記載の既設雨どいの改修方法。この上層樹脂又は下層樹脂の含浸によって、上層布または下層布を内蔵した上層樹脂または下層樹脂が強固になり雨どいの強度を高めることができる。また、下層布または上層布に独立気泡があると、上層樹脂または下層樹脂の含浸量が少なくて済み、上層樹脂または下層樹脂の塗布体積は布の体積より少なくて済み、上層樹脂または下層樹脂が含浸した上層布または下層布の重量を軽くでき、しかも軽くしても上層樹脂または下層樹脂は編目状になっていて強度はほとんど低下しない。
【０１４２】
［７］上記下層布が敷かれる前に、上記清掃された雨どいの表面に防水性の下地樹脂を塗布し、  この下地樹脂が乾燥する前に、この塗布された下地樹脂の上に上記下層布が敷かれることを特徴とする請求項６記載の既設雨どいの改修方法。この下地樹脂によって、雨どいＲ表面への下層布の付着性／密封性を向上させ、改修された雨どいの強度及び封じ込め性を向上させることができる。
【０１４３】
［８］上記上層樹脂が含浸された上層布の表面に、当該上層樹脂と混合しない耐候性の表層樹脂が塗布され、これにより上層樹脂及び／または下層樹脂が含浸した上層布及び／または下層布を保護して劣化または破損するのを防ぐことを特徴とする請求項７記載の既設雨どいの改修方法。この表層樹脂によって、下層樹脂、布及び上層樹脂を保護して、劣化を防ぐことができる。
【０１４４】
［９］上記下層樹脂及び上層樹脂が含浸された下層布及び上層布の雨どいに沿った長手方向の両側の端縁の一方は雨どいに連結され、他方は雨どいの上の屋根または壁に連結されていることを特徴とする請求項８記載の既設雨どいの改修方法。これにより、熱膨張・熱収縮において雨どいと下層樹脂及び上層樹脂が含浸された下層布及び上層布との膨張率が異なっても、この差を吸収して、雨どいと下層布及び上層布との変形が防止される。
【０１４５】
［１０］上記請求項１、請求項２、請求項３、請求項４、請求項５、請求項６、請求項７、請求項８または請求項９の既設雨どいの改修方法によって改修された雨どいの改修構造。これにより、雨どいの防水性及び強度を向上させることができ、建築廃材も出ず、既設の雨どいを除去しないから、雨どい改修中も当該建造物を使用することができる。
【産業上の利用可能性】
【０１４６】
樹脂を含浸させた布で雨どいを改修し、雨どいの取り換えを不要にし、しかも改修された雨どいの内面の摩擦を大きくして滑りにくくする。雨どいＲの内面を清掃して下地樹脂１を塗布し、下層布２に防水性で液体の下層樹脂３を含浸させて敷き、上層布４に防水性で液体の上層樹脂５を含浸させて下層布２の上に敷き、この上層布４の表面に表層樹脂６を塗布する。
【０１４７】
下層布２は、下層樹脂３が含浸されることによって強い強度が達成され雨どいＲへの密着性が高くなる。上層布４は、上層樹脂５が含浸されることによって表面の摩擦が大きくなる。下層布２と上層布４とでは、互いに性質が異なるにもかかわらず、上層樹脂５と下層樹脂３とが近似または同じであれば、上層布４と下層布２との密着性が向上し、改修された雨どいＲの強度及び封じ込め性が向上する。
【図面の簡単な説明】
【０１４８】
【図１】雨どいＲ、屋根Ｌ、壁Ｗを示す。
【図２】雨どいＲの改修方法及び改修構造を示す。
【図３】上層布４（または下層布２）の拡大断面構造を示す。
【図４】第二実施形態（第二実施例）を示す。
【符号の説明】
【０１４９】
１…下地樹脂、  ２…下層布、
３…下層樹脂、  ４…上層布、
５…上層樹脂、  ６…表層樹脂、
７…凹凸部、  ８…折り曲げ部、
１０…改修構造体、  １２…交絡部、
１１…合成繊維のフィラメント糸、
１４…独立気泡、  １５…空隙、
１３…熱可塑性樹脂発泡体または熱硬化性樹脂発泡体、
Ｒ…雨どい、Ｒ１…水平底面、
Ｒ２…斜め傾斜面、Ｒ３…垂直傾斜面、
Ｌ…屋根、Ｌａ…ルーフィング（防水シート）、
Ｌｂ…木毛板、Ｌｃ…水切り板（金属系）、
Ｗ…壁、Ｗｃ…水切り板（金属系）、Ｗｄ…窓枠水切り。
【図１】
2011226092.tif 000003
【図２】
2011226092.tif 000004
【図３】
2011226092.tif 000005
【図４】
2011226092.tif 000006